(57)【要約】  本発明は、実質的に紙の湿潤強度を増加させずに、紙に乾燥強度を付与するのに有用な樹脂を利用する方法に関し、ここで、該樹脂は、非熱硬化性の架橋ポリアミドアミン−エピハロヒドリン樹脂を含む。本発明はまた、このような樹脂を含ませて生産された紙に関する。【特許請求の範囲】
【請求項１】
乾燥強度を有する紙の製造方法であって、以下の工程、
（ａ）セルロース繊維の水性懸濁液を形成する工程；
（ｂ）該セルロース繊維の水性懸濁液に、非熱硬化性の架橋ポリアミドアミン−エピハロヒドリン樹脂を添加する工程；および、
（ｃ）該セルロース繊維の水性懸濁液をシート化し、乾燥させて、紙を形成する工程、
を含み、
ここで、該非熱硬化性の架橋ポリアミドアミン−エピハロヒドリン樹脂は、ポリアミドアミンとエピハロヒドリンとの反応生成物を含み、および、
ここで、エピハロヒドリンとアミンとは、モル基準で０．１０：１未満の比率であり、および、
ここで、ポリアミドアミンは、エピハロヒドリンとの反応の前において、その比粘度の減少（ＲＳＶ）によって測定された０．１３ｄＬ／ｇより大きい分子量を有する、上記方法。
【請求項２】
前記ポリアミドアミンが、少なくとも２個の第一級アミン基、さらに、少なくとも１個の第二級アミン基、および／または、少なくとも１個の第三級アミン基を有するポリアルキレンポリアミンを含む、請求項１に記載の紙の製造方法。
【請求項３】
前記ポリアルキレンポリアミンが、２個の第一級アミン基、さらに、少なくとも１個の第二級アミン基、および／または、少なくとも１個の第三級アミン基を有する、請求項２に記載の紙の製造方法。
【請求項４】
前記ポリアミドアミンが、ジエチレントリアミン（ＤＥＴＡ）、トリエチレンテトラミン（ＴＥＴＡ）、テトラエチレンペンタミン（ＴＥＰＡ）、イミノビスプロピルアミン（ＩＢＰＡ）、Ｎ−メチル−ビス−（アミノプロピル）アミン（ＭＢＡＰＡ）、ビス−ヘキサメチレントリアミン（ＢＨＭＴ）、および、それらの混合物からなる群より選択される、請求項２に記載の紙の製造方法。
【請求項５】
前記ポリアミドアミンが、ジエチレントリアミン（ＤＥＴＡ）である、請求項２に記載の紙の製造方法。
【請求項６】
前記ポリアミドアミンが、ジエチレントリアミン（ＤＥＴＡ）、および、トリエチレンテトラミン（ＴＥＴＡ）の混合物を含む、請求項２に記載の紙の製造方法。
【請求項７】
前記ポリアミドアミンが、ジエチレントリアミン（ＤＥＴＡ）、および、テトラエチレンペンタミン（ＴＥＰＡ）の混合物を含む、請求項２に記載の紙の製造方法。
【請求項８】
前記エピハロヒドリンが、エピクロロヒドリン、エピブロモヒドリン、エピヨードヒドリン、エピフルオロヒドリン、および、アルキルで置換されたエピハロヒドリンからなる群より選択される、請求項１に記載の紙の製造方法。
【請求項９】
前記エピハロヒドリンが、エピクロロヒドリンである、請求項１に記載の紙の製造方法。
【請求項１０】
前記ポリアミドアミンが、前記エピハロヒドリンとの反応の前において、その比粘度の減少（ＲＳＶ）によって測定された０．１３ｄＬ／ｇより大きいが０．１９ｄＬ／ｇ未満の分子量を有する、請求項１に記載の紙の製造方法。
【請求項１１】
前記ポリアミドアミンが、前記エピハロヒドリンとの反応の前において、その比粘度の減少（ＲＳＶ）によって測定された０．１５ｄＬ／ｇより大きいが０．１８ｄＬ／ｇ未満の分子量を有する、請求項８に記載の紙の製造方法。
【請求項１２】
前記エピハロヒドリンとアミンとが、モル基準で約０．０１：１以上、０．１０：１未満の範囲の比率である、請求項１に記載の紙の製造方法。
【請求項１３】
前記エピハロヒドリンとアミンとが、モル基準で約０．０３：１〜約０．０８：１の範囲の比率である、請求項１１に記載の紙の製造方法。
【請求項１４】
前記エピハロヒドリンとアミンとが、モル基準で約０．０５：１〜約０．０７：１の範囲の比率である、請求項１２に記載の紙の製造方法。
【請求項１５】
前記エピハロヒドリンとアミンとが、モル基準で約０．０５：１〜約０．０７：１の範囲の比率であり、ここで、前記エピハロヒドリンは、エピクロロヒドリンである、請求項６に記載の紙の製造方法。
【請求項１６】
前記非熱硬化性の架橋ポリアミドアミン−エピハロヒドリン樹脂が、前記セルロース繊維の水性懸濁液に、セルロース繊維の乾燥重量の約０．１〜２％に基づく量で添加される、請求項１〜１５のいずれか一項に記載の紙の製造方法。
【請求項１７】
前記非熱硬化性の架橋ポリアミドアミン−エピハロヒドリン樹脂が、前記セルロース繊維の水性懸濁液に、セルロース繊維の乾燥重量の約０．１５％に基づく量で添加される、請求項１６に記載の紙の製造方法。
【請求項１８】
請求項１〜１８のいずれか一項に記載の方法によって製造された紙。
【発明の詳細な説明】
【技術分野】
【０００１】
発明の分野
本発明は、紙に乾燥強度を付与するのに有用な樹脂系を用いた、紙の製造方法に関する。
【背景技術】
【０００２】
発明の背景
得られた紙の乾燥強度を改善するために、製紙工程中にある種の樹脂を紙に添加することが一般的によく知られている。また、得られた紙の湿潤強度を改善するために、ある種の樹脂を紙に添加することもよく知られている。また、ある種の添加剤は、紙の湿潤強度と乾燥強度の両方を高めることもよく知られている。しかしながら、高い乾燥強度を有する紙が同様に高い湿潤強度も示すことは必ずしも望ましいとは限らず、これは、紙の湿潤強度を増加させると、紙の再パルプ化がより困難になるためである。紙製品にとって再パルプ化が難しい場合、製紙業者は材料の加工が難しいと考えるため、製紙工程に伴う使用に適さない廃棄物の量を増加させる。
【０００３】
紙の乾燥強度を改善するポリマーの多くは、通常の製紙条件下でアニオン性であり、このようなポリマーとしては、例えば、カルボキシメチルセルロースナトリウム、カルボキシメチルグアール、および、アクリルアミドとアクリル酸またはアクリル酸ナトリウムとのコポリマーが挙げられる。
【０００４】
あるいは、多くのカチオン性樹脂が紙の乾燥強度を改善するために用いられており、このような樹脂としては、例えば、グリオキシル化したカチオン性ポリ（アクリルアミド）、高分子量のカチオン性ポリアクリルアミド、熱硬化性ポリアミドアミン−エピクロロヒドリン樹脂、および、ポリ（ビニルアミン）が挙げられる。これらの樹脂は、ポリ（アクリルアミド−コ−アクリル酸）、または、カルボキシメチルセルロースのようなアニオン性の補因子と共に適用されることがある。
【０００５】
これらのアニオン性またはカチオン性樹脂のなかでも普遍的に適用できるものはなく、以下の欠点：低濃度の固形分、有意なレベルの湿潤強度が持続すること、有効性が限定的なｐＨ範囲に限られること、特定のイオンに対する感度、製紙条件下で加水分解を受けること、または、貯蔵寿命が限定されることの１種またはそれより多くを有する。これらの欠点の全部または多くに取り組んだ乾燥強度を有する製品への継続的な必要性がある。
【０００６】
Ｓｍｉｔｈの米国特許第５，３３８，４０６号において、「少なくとも１種の、５ｍｅｑ／ｇ未満の電荷密度を有する水溶性のアニオン性ポリマー」を含む、「２デシリットル／グラムより大きい（＞２ｄｌ／ｇ）比粘度の減少、および、０．２〜４ミリ当量／グラムの電荷密度を有する、水溶性で、直鎖状で、高分子量の、低い電荷密度を有するカチオン性ポリマー」に関する乾燥強度増強系が開示されている。Ｓｍｉｔｈの高分子電解質複合体は、あらゆるタイプの紙に、具体的には無漂白パルプを用いて生産される紙に乾燥強度を提供するための添加剤として有用である。
【０００７】
Ｄａｓｇｕｐｔａの米国特許第５，３３８，４０７号において、柔らかさを減少させることなく紙の乾燥強度を強化する方法が開示されている。この方法は、漂白パルプの完成紙料に、様々なカチオン性添加剤と共に、アニオン性カルボキシメチルグアール、カルボキシメチルビーンゴム、または、カルボキシメチルヒドロキシエチルグアールの混合物を添加することを含む。このようなカチオン性添加剤は、ポリアミドアミン−エピクロロヒドリン樹脂であり得る。このようなカチオン性添加剤が湿潤紙力増強樹脂である場合、紙の乾燥強度は、その柔らかさを損なうことなく強化される。加えて、紙の湿潤強度も増加する。
【０００８】
カナダ特許第１，１１０，０１９号において、「実質的にアラム非含有のパルプスラリーと、水溶性カチオン性ポリマーとを混合し、その後、実質的にアラム非含有のパルプスラリーに水溶性アニオン性ポリマーを添加することを含む、改善された乾燥強度を有する紙の製造方法」が開示されている。
【０００９】
上記のことに加えて、ポリアミドアミン−エピクロロヒドリン樹脂は、紙のための湿潤強度増強剤として広く用いられてきた。典型的には、これらの樹脂は、二工程の方法で製造される。
【００１０】
第一工程において、ポリアミドアミンのプレポリマーが、二酸（例えばアジピン酸）、および、ポリアミン（例えばジエチレントリアミン）から製造される。
第二の工程において、ポリアミドアミンのプレポリマーは、プレポリマー中の第二級アミン基の量に等しい量で、またはそれより多い量のエピクロロヒドリンと反応する。少量のエピクロロヒドリンがプレポリマーを分岐させるように反応し、その際に分子量の増加が伴う。しかしながら、エピクロロヒドリンの大半がプレポリマーと反応して、反応性の官能基、具体的には、アミノクロロヒドリンまたはアゼチジニウムのいずれかが生じる。製紙業界の当業者には周知であるが、上述のポリアミドアミン−エピクロロヒドリン樹脂は、アニオン性アクリルアミド、または、アニオン性セルロース誘導体と組み合わせて用いられることもある。しかしながら、これらの組み合わせを含む紙は、高い湿潤強度、それに加えて高い乾燥強度を示すため、これらの組み合わせを含む紙の再パルプ化は困難になる。
【００１１】
Ａｌｌｅｎ等の米国特許第６，２９４，６４５号において（その開示は、参照によりその全体を本発明に含める）、カチオン性成分とアニオン性成分とを含む紙のための乾燥強度増強系が開示されている。この乾燥強度増強系において、カチオン性成分は、カチオン性ポリアミドアミンエピハロヒドリンポリマーを含んでいてもよい。カチオン性成分がカチオン性ポリアミドアミンエピハロヒドリンポリマーを含む場合、内部リンカー（ｉｎｔｒａｌｉｎｋｅｒ）は、エピハロヒドリンを含む。エピハロヒドリンは、エピクロロヒドリン、エピブロモヒドリン、エピヨードヒドリン、エピフルオロヒドリン、および、アルキルで置換されたエピハロヒドリンからなる群より選択してもよい。好ましくは、エピハロヒドリンは、エピクロロヒドリンを含む。
【００１２】
加えて、様々なタイプの紙、すなわちティッシュー製品のようなクレープ紙製品の製造において、樹脂をクレーピング用化学接着剤として使用することがよく知られている。紙に直接クレーピング用化学接着剤を添加するよりも、一般的には、これらのクレーピング用化学接着剤は、巻取り紙を乾燥シリンダーに巻きつけながらそれを付着させる回転式乾燥シリンダー（クレーピングドラム）の表面上に直接スプレーされる。クレーピングブレード（ドクターブレードと称されることが多い）を使用して乾燥シリンダーの表面から巻取り紙をはがし、クレーピングする。
【００１３】
広く用いられるクレーピング用化学接着剤としては、ポリビニルアルコール、ポリ（エチレン酢酸ビニル）コポリマー、ポリ酢酸ビニル、ポリアクリラート、および、熱硬化性カチオン性ポリアミド（これは、エピハロヒドリン、および、二級アミノ基を含むポリアミドの水溶性反応生成物を含む）が挙げられる。これらの化学物質は、単独で用いてもよいし、または、望ましい作用を達成するために互いに組み合わせて用いてもよい。
【００１４】
Ｋｎｉｇｈｔ等の米国特許第５，２３４，５４７号は、紙のクレーピング方法を開示しており、この方法は、クレーピングされる巻取り紙を付着させるの前に、クレーピングドラムに合成アニオン性ポリマーを塗布することを含む。用いられるポリマーは、（メタ）アクリル酸ポリマーであり、特にアクリル酸またはメタクリル酸ポリマーである。
【００１５】
ＥＰ−Ａ−００６３３０１は、任意に変性ポリアミドアミンおよび／またはポリウレアアミンと、二官能価のジハロアルキレン誘導体とを反応させることによって得られる水溶性ポリマーに関する。この文書はさらに、クレープ紙製造におけるクレーピング用添加剤としての前記ポリマーの使用も開示している。クレーピング用添加剤は、好ましくは、クレーピングドラムの加熱した表面と接触させる前に紙シート上に塗布される。
【００１６】
ＥＰ−Ａ−０７３９７０９は、ポリアミン／エピハロヒドリン樹脂のクレーピング用接着剤、および、ポリアミン／エピハロヒドリン樹脂のための可塑剤であるクレーピング用離型剤を含む繊維ウェブをクレーピングするための組成物を開示している。
【００１７】
これらのクレーピング用化学接着剤の多く、具体的にはポリアミド類は、乾燥シリンダーの表面上で起こる熱エネルギーと脱水をインプットすることによって架橋されるようになる。
【００１８】
ＥＰ０８５６０８３Ｂ１（その開示は、参照によりその全体を本発明に含める）は、紙のクレーピング方法を開示しており、この方法は、クレーピングドラムの表面に、エピハロヒドリンで架橋される水溶性の非熱硬化性ポリアミドアミンまたは変性ポリアミドアミンを直接塗布することを含む。
【００１９】
乾燥紙力増強樹脂として容易に入手可能なクレーピング用化学接着剤を使用して、紙に乾燥強度を付与する方法を提供することが望ましいといえる。また、アニオン性補因子が必須条件でない乾燥紙力増強樹脂を得ることも望ましい。さらに、優れた安定性と限定的なレベルの永続的な湿潤強度を有し、その一方で各種の実施条件にわたり乾燥強度を提供する、好都合な固形分レベルで利用可能な乾燥紙力増強樹脂を得ることが望ましい。
【発明の開示】
【００２０】
発明の要約
本発明は、乾燥強度を有する紙の製造方法に関し、本方法は、以下の工程：セルロース繊維の水性懸濁液を形成する工程；該セルロース繊維の水性懸濁液に、非熱硬化性の架橋ポリアミドアミン−エピハロヒドリン樹脂を添加する工程；および、該セルロース繊維の水性懸濁液をシート化し、乾燥させて、紙を形成する工程を含む。非熱硬化性の架橋ポリアミドアミン−エピハロヒドリン樹脂は、ポリアミドアミンとエピハロヒドリンとの反応生成物を含み、ここで、エピハロヒドリンとアミンとは、モル基準で０．１０：１未満の比率であり、好ましくは、エピハロヒドリンとアミンとは、モル基準で約０．０１：１〜約０．１０：１未満の範囲の比率である。
【００２１】
製紙に有用な非熱硬化性の架橋ポリアミドアミン−エピハロヒドリン樹脂の生産において、ポリアミドアミンは、エピハロヒドリンとの反応の前において、その比粘度の減少（ＲＳＶ）によって測定された０．１３ｄＬ／ｇより大きい分子量を有する。
【００２２】
非熱硬化性の架橋ポリアミドアミン−エピハロヒドリン樹脂の形成に有用なポリアミドアミンは、少なくとも２個の第一級アミン基、さらに、少なくとも１個の第二級アミン基、および／または、少なくとも１個の第三級アミン基を有するポリアルキレンポリアミンを含む。ポリアミドアミンは、ジエチレントリアミン（ＤＥＴＡ）、トリエチレンテトラミン（ＴＥＴＡ）、テトラエチレンペンタミン（ＴＥＰＡ）、イミノビスプロピルアミン（ＩＢＰＡ）、Ｎ−メチル−ビス−（アミノプロピル）アミン（ＭＢＡＰＡ）、ビス−ヘキサメチレントリアミン（ＢＨＭＴ）、および、それらの混合物からなる群より選択してもよい。好ましくは、ポリアミドアミンは、ジエチレントリアミン（ＤＥＴＡ）である。
【００２３】
非熱硬化性の架橋ポリアミドアミン−エピハロヒドリン樹脂の形成に有用なエピハロヒドリンは、エピクロロヒドリン、エピブロモヒドリン、エピヨードヒドリン、エピフルオロヒドリン、および、アルキルで置換されたエピハロヒドリンからなる群より選択されるエピハロヒドリンを含む。好ましくは、エピハロヒドリンは、エピクロロヒドリンである。
【００２４】
発明の詳細な説明
本発明は、実質的に紙の湿潤強度を増加させないで紙に乾燥強度を提供する方法であって、非熱硬化性の架橋ポリアミドアミン−エピハロヒドリン樹脂を含む方法に関する。非熱硬化性の架橋ポリアミドアミン−エピハロヒドリン樹脂は、エピハロヒドリンと、ジカルボン酸、および、第二および／または第三アミンを含むポリアミンで構成される水溶性ポリアミドアミンとの反応生成物を含む。エピハロヒドリンおよびアミンは、所定の比率で互いに反応する。この比率はモル基準で示され、エピハロヒドリンのアミンに対するモル基準で、０．１０：１未満である。反応生成物のアミンは、第二または第三アミンのいずれかであり得る。好ましくは、エピハロヒドリンのアミンに対する比率は、モル基準で約０．０１：１以上、約０．１０：１未満の範囲である。
【００２５】
本発明の一形態は、エピハロヒドリンとの反応の前において、ポリアミドアミンのＲＳＶによって測定された水溶性ポリアミドアミンの分子量が、０．１３ｄＬ／ｇより大きい乾燥強度増強系に関する。好ましくは、ポリアミドアミンのＲＳＶは、エピハロヒドリンとの反応の前において、０．１３ｄＬ／ｇより大きいが０．１９ｄＬ／ｇ未満である。より好ましくは、ポリアミドアミンのＲＳＶは、エピハロヒドリンとの反応の前において、０．１５ｄＬ／ｇより大きいが０．１８ｄＬ／ｇ未満である。
【００２６】
本発明の一実施態様において、非熱硬化性の架橋ポリアミドアミン−エピハロヒドリン樹脂は、架橋ポリアミドアミンエピハロヒドリンポリマーであってもよく、ここで、エピハロヒドリンは、エピクロロヒドリン、エピブロモヒドリン、エピヨードヒドリン、エピフルオロヒドリン、および、アルキルで置換されたエピハロヒドリンからなる群より選択される。好ましくは、架橋ポリアミドアミンはエピクロロヒドリンポリマーを含み、ここで、エピハロヒドリンは、エピクロロヒドリンである。
【００２７】
非熱硬化性の架橋ポリアミドアミン−エピハロヒドリンは、ジカルボン酸と、ポリアミドアミン中に存在する第二および／または第三アミンを有するポリアミンとで構成される水溶性ポリアミドアミン、および、エピハロヒドリンの反応生成物である。水溶性ポリアミドアミンのＲＳＶは、エピハロヒドリンとの反応の前において、０．１３ｄＬ／ｇより大きい。
【００２８】
本発明のこの実施態様において、非熱硬化性の架橋ポリアミドアミン−エピハロヒドリン樹脂は、ポリ（アジピン酸−コ−ジエチレントリアミン）を含み、このポリ（アジピン酸−コ−ジエチレントリアミン）は、アミン１モルあたりエピハロヒドリンが０．１０モル未満のモル比で、好ましくは、アミン１モルあたりエピハロヒドリンが０．０８モル未満ののモル比でエピクロロヒドリンと反応し、その代わりに、アミン１モルあたりエピハロヒドリンが約０．０７モル未満のモル比で、エピクロロヒドリンと反応する。本発明のこの実施態様において、ポリアミドアミンは、ポリ（アジピン酸−コ−ジエチレントリアミン）である。この実施態様において、ポリアミドアミンの分子量は、二塩基酸とポリアミンとの反応中に除去された縮合による水の量を調節することによって制御される。
【００２９】
非熱硬化性の架橋ポリアミドアミン−エピハロヒドリンは、まずポリアミドアミンを生産し、続いてポリアミドアミンをアルキル化し、エピハロヒドリン、好ましくはエピクロロヒドリンで架橋することによって合成される。本発明の方法において有用なポリアミドアミンは、少なくとも２個のアミノ基を含み、そのうち少なくとも１個が一級アミノ基でなければならない脂肪族、脂環式、アリール脂肪族（ａｒａｌｉｐｈａｔｉｃ）または複素環式（好ましくは脂肪族）のポリアミンと、２〜１２個の炭素原子を有する飽和または不飽和脂肪族もしくは芳香族（好ましくは脂肪族）ジカルボン酸、または、それらの機能的に等価なもの、好ましくは、３〜１０個の炭素原子を有する飽和または不飽和脂肪族もしくは芳香族（好ましくは脂肪族）ジカルボン酸、または、それらの機能的に等価なものとの縮合によって製造される。ポリアミドアミンの生産において有用なジカルボン酸およびジカルボン酸誘導体は、２個のアミド化反応可能なカルボキシル（すなわち−ＣＯＯＨ）基を含む。ポリアミドアミンの生産に使用するのに適したジカルボン酸としては、Ｃ２〜Ｃ１２ジカルボン酸が挙げられる。適切なジカルボン酸の具体例としては、シュウ酸、マロン酸、コハク酸、グルタル酸、アジピン酸、ピメリン酸、スベリン酸、アゼライン酸、セバシン酸、マレイン酸、フマル酸、イタコン酸、フタル酸、イソフタル酸、および、テレフタル酸が挙げられる。
【００３０】
ポリアミドアミンの生産に適したジカルボン酸誘導体としては、ジカルボン酸エステル、および、ジカルボン酸のハロゲン化物が挙げられる。好ましい誘導体は、エステルである。
【００３１】
使用可能なジカルボン酸エステルとしては、Ｃ２〜Ｃ１２ジカルボン酸のエステル、特にこれらの酸のＣ１〜Ｃ３ジエステルが挙げられる。適切なジエステルの具体例としては、アジピン酸ジメチル、マロン酸ジメチル、マロン酸ジエチル、コハク酸ジメチル、および、グルタル酸ジメチルが挙げられる。
【００３２】
好ましいジカルボン酸は、アジピン酸である。ジカルボン酸の機能的に等価なものの例としては、ジカルボン酸のハロゲン化物が挙げられる。適切なジカルボン酸のハロゲン化物としては、塩化アジポイル、塩化グルタリル、および、塩化セバコイルが挙げられる。
【００３３】
あるいは、ポリアミドアミンの形成において、上述のジカルボン酸の代わりに、それに対応するジエステルを用いてもよい。ジカルボン酸の代わりにジエステルが用いられる場合、プレポリマー化は、より低い温度で、具体的には約１１０℃で、大気圧で行うことができる。この場合、副産物はアルコールであり、アルコールの種類はジエステルの性質に依存する。例えばジメチルエステルが用いられる場合、アルコール副産物はメタノールと予想され、一方エタノールは、ジエチルエステルから生じた副産物と予想される。
【００３４】
ポリアルキレンポリアミンを含むポリアミンは、ジエチレントリアミン（ＤＥＴＡ）、トリエチレンテトラミン（ＴＥＴＡ）、および、テトラエチレンペンタミン（ＴＥＰＡ）、イミノビスプロピルアミン（ＩＢＰＡ）、Ｎ−メチル−ビス−（アミノプロピル）アミン（ＭＢＡＰＡ）、ビス−ヘキサメチレントリアミン（ＢＨＭＴ）、および、それらの混合物からなる群より選択してもよい。ポリアミンを反応容器に入れ、十分に混合する。ポリアミンが混合される間、所定時間にわたり反応容器にジカルボン酸を添加する。この期間が過ぎたら、反応物の温度を上昇させ、この反応段階中は約１２５℃未満に維持する。続いて反応物の温度を約１７０℃に高め、反応物に含まれる水を所定量取り除く。この反応段階で、ポリアミドアミンへの重合が実質的に完了する。工程中のこの段階で、水性ポリアミドアミン溶液は、０．１３ｄＬ／ｇより大きいＲＳＶを有するようになる。
【００３５】
反応装置に所定量の水を添加し、得られたポリアミドアミンを、それらが水中に溶解するまで撹拌する。反応装置に添加された水の量はこの工程にとって重要ではない。
所定量の水性ポリアミドアミン溶液を反応容器に入れ、水で希釈する。水性ポリアミドアミン溶液の総量は重要ではない。所定量のエピハロヒドリン、好ましくはエピクロロヒドリンを反応容器に入れ、全ての固形分（ポリアミドアミン＋エピハロヒドリン）が約３０重量％の濃度を有する反応溶液を提供する。反応物の温度を約４５℃〜約７０℃、好ましくは約５２℃〜約６２℃、より好ましくは約５７〜約５８℃に高める。この溶液の粘度は、モニターされる。ポリアミドアミンとエピハロヒドリンとの反応が望ましいレベルである指標の粘度が達成されたら、ポリマーを冷水で希釈することによってこの反応を止める。あるいは、この反応は、溶液を鉱酸で約３．５のｐＨにｐＨ調節することによって止めることができる。得られた架橋された溶液の最終的な固形分は、約５％〜約３０重量％、好ましくは約１０％〜２５重量％、より好ましくは約１５％〜約１８重量％である。
【００３６】
架橋ポリアミドアミン−エピハロヒドリン樹脂の分子量を高めるために、ポリアミドアミンまたは変性ポリアミドアミンと、化学量論未満の量のエピハロヒドリンとを反応させることが好ましい。化学量論未満の量を用いることによって、高温条件下でさらなる架橋形成が起こらないように、エピハロヒドリンを完全にポリアミドアミンまたは変性ポリアミドアミンと確実に反応するようにする。化学量論未満の量のエピハロヒドリンを用いて本発明の非熱硬化性の架橋ポリアミドアミン−エピハロヒドリン樹脂を生産するために、エピハロヒドリンとアミンとは、モル基準で約０．０１：１以上、０．１０：１未満の範囲の比率、好ましくはモル基準で約０．０３：１〜約０．０８：１の範囲の比率、より好ましくはモル基準で約０．０５：１〜約０．０７：１の範囲の比率である。
【００３７】
エピハロヒドリンの反応が不完全な場合、または、化学量論未満の量より多くのエピハロヒドリンが使用された場合、架橋後に残存して高温条件下でさらなる架橋を起こし得るあらゆる官能基を、架橋ポリアミドアミンまたは変性ポリアミドアミンと、適切な物質とを反応させることによって「中和」してもよい。さらなる架橋を起こすことが可能なエピハロヒドリンの残存する遊離のあらゆるエポキシ官能基は、例えば、架橋ポリアミドアミンまたは変性ポリアミドアミンとアミンまたはアンモニアとを反応させることによって除去することができる。
【００３８】
先に述べたように、本発明の方法において有用なポリアミドアミンは、好ましくは、ジカルボン酸と、２個の一級アミノ基、および、少なくとも１個の二級アミノ基を含むアミン、例えばジエチレントリアミンとの縮合より得られる。この縮合によって、約１０個のジカルボン酸から誘導された単位、および、それに対応する量のアミンから誘導された単位を含むポリアミドアミンが生じる。架橋によって分子量を高めるために、この縮合生成物を、エピハロヒドリン、好ましくはエピクロロヒドリンと反応させる。しかしながら、エピハロヒドリンは、通常は湿潤強度増強剤として用いられる樹脂を製造する場合は化学量論未満の量で用いて、架橋ポリアミドアミン中に、ポリアミドアミンを架橋性、すなわち熱硬化性にする可能性がある遊離の反応性官能性が含まれないようにする。
【００３９】
実際に、本発明において有用な架橋ポリアミドアミンまたは変性ポリアミドアミンを、乾燥シリンダーの表面に直接適用するための紙のクレーピングにおける接着向上剤として、または、製紙方法における歩留まり向上剤として使用することは、すでに知られている。しかしながら、このような接着向上剤または歩留まり向上剤は、紙に乾燥強度を提供するために用いられることはなかった。
【００４０】
従来技術において、湿潤強度増強剤として有用な熱硬化性ポリアミドアミン、または、紙のクレーピングのための歩留まり向上剤または接着向上剤として有用な非熱硬化性ポリアミドアミンの多くの改変型が説明されている。これらの変性ポリアミドアミンはいずれも、それらが非熱硬化性ののであれば、すなわちポリアミドアミンの架橋が、化学量論未満の量のエピハロヒドリン、または、架橋が「中和された」後に残存するあらゆる官能性を有する架橋性の基の使用によって実行されたのであれば（上記を参照）、本発明の方法においても有用である。ポリアミドアミンの改変型の例が、米国特許第４，５０１，８６２号（参照によりその全体を本発明に含める）、ＤＥ−Ａ−３３２３７３２、米国特許第４，６７３，７２９号（参照によりその全体を本発明に含める）、ＤＥ−Ｃ−２４３４８１６、ＤＥ−Ａ−１８０２４３５、および、ＥＰ−Ａ−７４５８８開示されている。好ましい改変型のポリアミドアミンは、ＤＥ−Ａ−３４２１５５７で開示されている。これらは、実質的に無水条件下で、少なくとも１５０℃の高温で反応させることによって得られるポリアミンを用いたポリアミドアミンのアミド基転移によって形成されたポリアミドアミンポリアミンである。
【００４１】
本発明の方法において有用なポリアミドアミンまたは変性ポリアミドアミンの製造は当業者周知であり、上記で引用した従来技術文献のような従来技術で詳細に説明されている。
【００４２】
ポリアミドアミン樹脂のゲル化および熱硬化性は、反応性のエピハロヒドリン官能基の存在によって生じる。ゲル化と熱硬化性はいずれも、個々の樹脂分子間の分子間結合の形成を伴う。ゲル化および熱硬化性は、反応性エピハロヒドリン官能基と、異なる樹脂分子のエピハロヒドリンの反応性アミン基との反応によって引き起こされ、反応性エピハロヒドリン官能基は、これらの異なる分子を架橋し、従ってこれらの分子は相互に連結した構造を形態し、このような構造は不溶性である。
【００４３】
熱硬化性樹脂のケースにおいて特に、樹脂を加熱および／または乾燥する作業によって、樹脂は硬化し、加えて樹脂は不溶性になる。従来技術において、加熱によって樹脂がゲル化または熱硬化しないように、樹脂溶液は酸に対して安定である。
【００４４】
それに対して、本発明の非熱硬化性の架橋ポリアミドアミン−エピハロヒドリン樹脂はゲル化しない。実質的に全てのエピハロヒドリンがすでに反応してポリアミドアミンに結合していれば、反応性エピハロヒドリン官能基が欠乏しているため、別の樹脂分子間の反応が不可能になるか、または、少なくとも大きく制限される。従って、非熱硬化性の架橋ポリアミドアミン−エピハロヒドリン樹脂は、乾燥および／または加熱後に再溶解させることができる。
【００４５】
本発明の紙の製造方法は、３つの主要な工程：（１）セルロース繊維の水性懸濁液を形成する工程；（２）強度増強剤を添加すること；および、（３）繊維をシート化し、乾燥させて、紙を形成する工程を含む。
【００４６】
セルロース系繊維の水性懸濁液を形成する工程は、既知のメカニカル、ケミカルおよびセミケミカル等のパルプ化方法のような従来の手段によって行われる。あるいは、紙または板紙の再パルプ化によって懸濁液を形成してもよい。メカニカルグライディングおよび／またはケミカルパルプ化工程の後に、パルプを洗浄して、残留したパルプ化のための化学物質や可溶化した木材成分を除去してもよい。これらの工程は周知であり、例えば、例えば、Ｃａｓｅｙ，Ｐｕｌｐ  ａｎｄ  Ｐａｐｅｒ（ニューヨーク，インターサイエンス・パブリッシャーズ社（Ｉｎｔｅｒｓｃｉｅｎｃｅ  Ｐｕｂｌｉｓｈｅｒｓ，Ｉｎｃ．）１９５２）で説明されている。
【００４７】
強度増強剤、例えば非熱硬化性の架橋ポリアミドアミン−エピハロヒドリン樹脂を添加する工程は、従来の手段に従って製紙システムへの直接的な添加により行われる。これまで、本発明において有用な非熱硬化性の架橋ポリアミドアミン−エピハロヒドリン樹脂と類似の化学特性を有する樹脂は、製紙システムのウェットエンドではなくクレーピングドラムの表面に直接塗布されている。
【００４８】
繊維をシート化し、乾燥させ、紙を形成する工程は、上記で引用されたＣａｓｅｙ，Ｐｕｌｐ  ａｎｄ  Ｐａｐｅｒで説明されている手段のような従来の手段に従って行われる。
【００４９】
非熱硬化性の架橋ポリアミドアミン−エピハロヒドリン樹脂の好ましい添加レベルは、パルプの乾燥重量に基づき約０．１〜２％である。
また乾燥強度を有する紙の製造方法は、架橋デンプンのような添加剤の使用を含んでいてもよい。架橋デンプンは、紙の約０．１５％〜約２．０重量％、好ましくは紙の約０．２５％〜約１．５重量％、より好ましくは紙の約０．５％〜約１．２５重量％のレベルで添加してもよい。架橋デンプンは、製紙方法で用いられる架橋デンプンであればいずれでもよい。架橋デンプンは、ジャガイモデンプン、タピオカデンプン、コムギデンプン、トウモロコシデンプン、およびその他のろう質のトウモロコシ（ｗａｘｙ  ｍａｉｚｅ）から誘導された架橋デンプンからなる群より選択してもよい。本発明において有用な架橋デンプンは、米国特許第４，６４３，８０１号（その全体を参照により本発明に含める）で説明されている。
【００５０】
また本発明の乾燥強度を有する紙の製造方法は、湿潤紙力増強樹脂の使用を含んでいてもよい。湿潤紙力増強樹脂は、紙の湿潤強度を有意に増加させないようなレベルで紙に添加してもよい。また本発明の乾燥強度を有する紙の製造方法を用いて、湿潤強化された紙の乾燥強度を強化することも可能である。続いて、湿潤紙力増強樹脂は、湿潤強度を必要な量だけ提供するようなレベルで添加することができ、さらに、本発明で用いられる非熱硬化性の架橋ポリアミドアミン−エピハロヒドリン樹脂を用いて、湿潤強度をさらに増加させることなく乾燥強度を高めることができる。ハーキュリーズ社（Ｈｅｒｃｕｌｅｓ  Ｉｎｃｏｒｐｏｒａｔｅｄ）より入手可能な湿潤紙力増強樹脂のいくつかの例は、キメン（Ｋｙｍｅｎｅ（Ｒ））５５７Ｈ樹脂、キメン（Ｒ）７３６樹脂、キメン（Ｒ）４５０樹脂、キメン（Ｒ）５５７ＬＸ樹脂、および、キメン（Ｒ）プラス（Ｐｌｕｓ）樹脂である。湿潤紙力増強樹脂は、紙の約０．０２５％〜約１．５重量％、好ましくは紙の約０．０５％〜約１．０重量％、より好ましくは紙の約０．０７５％〜約０．７５重量％のレベルで添加してもよい。最も好ましい湿潤紙力増強樹脂は、ポリアミドアミンエピクロロヒドリン（「ＰＡＥ」）樹脂である。最も好ましくはキメン（Ｋｙｍｅｎｅ）（Ｒ）５５７Ｈ樹脂であり、この場合、アジピン酸とジエチレントリアミン（ＤＥＴＡ）とを反応させて、アルキル化されたポリアミドアミンを形成し、エピクロロヒドリンで架橋して、ＰＡＥ樹脂、すなわちアジピン酸−ＤＥＴＡポリアミドアミンエピクロロヒドリンを形成する。あるいは、湿潤紙力増強樹脂は、アルデヒドで官能化したデンプン、または、グリオキサールで改変したポリアクリルアミド樹脂を含んでもよい。
【００５１】
また本発明の乾燥強度を有する紙の製造方法は、歩留まり向上剤の使用を含んでいてもよい。歩留まり向上剤は、高分子量のポリアクリルアミド、または、高分子量の凝集剤であってもよい。あるいは、歩留まり向上剤は、ポリ（エチレンオキシド）であってもよい。あるいは、歩留まり向上剤は、マイクロ微粒子の歩留まり向上剤であってもよい。マイクロ微粒子の歩留まり向上剤は、ベントナイト、および、コロイドシリカからなる群より選択してもよい。あるいは、マイクロ微粒子の歩留まり向上剤は、合成高分子微粒子を含んでもよい。
【００５２】
また本発明の乾燥強度を有する紙の製造方法は、電荷を制御するための、または、微粒子の保持のための高度に架橋された物質を含む紙における使用を含んでいてもよい。電荷を制御するための高度に架橋された物質は、アラム、ポリ塩化アルミニウム、ポリ（ジアリルジメチルアンモニウム）塩化物、ポリ（ジアルキルアミン−エピクロロヒドリン）、および、ポリエチレンイミンからなる群より選択してもよい。
【００５３】
本発明の製紙方法において有用なその他の添加剤としては、サイズ剤、消泡剤、充填剤、湿潤剤、蛍光増白剤、無機塩などが挙げられる。
本発明の乾燥強度を有する紙の製造方法は、多くのタイプの紙の製造において有用である。本発明の乾燥強度を有する紙の製造方法は、漂白した段ボール、段ボール原紙、中しん原紙、新聞用紙、印刷および筆記用紙、ティッシュー、および、タオルからなる群より選択される紙の製造において特に有用である。本発明の乾燥強度を有する紙の製造方法は、好ましくは、再生段ボール原紙、および、再生中しん原紙の製造に用いられる。
【００５４】
材料の比粘度の減少（ＲＳＶ）の測定方法は、以下の通りである：
比粘度の減少
ウベローデ粘度計（Ｕｂｂｅｌｏｈｄｅ  ｖｉｓｃｏｍｅｔｅｒ）、および、ブリンクマン・ビスコタイマー（Ｂｒｉｎｋｍａｎｎ  Ｖｉｓｃｏｔｉｍｅｒ）によって、ポリマーを２％含む１Ｎの塩化アンモニウムの溶液の減少した粘度を、２５．０℃で測定する。２％ポリマー溶液、および、純粋溶媒のフロー時間を測定し、相対粘度（Ｎｒｅｌ）を計算する。相対粘度から、減少した粘度を計算する。この方法は、ＡＳＴＭ  Ｄ４４６に基づく。
【００５５】
ＲＳＶ測定に用いられる装置：
（１）ウベローデ粘度計チューブ、番号１、粘度計の定数Ｃ＝０．０１−ビスコシステムズ（Ｖｉｓｃｏ  Ｓｙｓｔｅｍｓ，ヨンカーズ，ニューヨーク州）、または、ショット（Ｓｃｈｏｔｔ，ホフハイム，ドイツ）、または、ブリンクマン・インスツルメンツ（Ｂｒｉｎｋｍａｎｎ  Ｉｎｓｔｒｕｍｅｎｔｓ）より入手可能。
【００５６】
（２）ブリンクマン・ビスコタイマーＣ−ブリンクマン・インスツルメンツ社（Ｂｒｉｎｋｍａｎｎ  Ｉｎｓｔｒｕｍｅｎｔｓ  Ｉｎｃ．，Ｃａｎｔｉａｇｕｅ  Ｒｄ．，ウェストバリー，ニューヨーク州１１５９０）より入手可能。
【００５７】
（３）ウベローデ粘度計支持体−同上、カタログ番号２１−００−０３２−９。
（４）２５＋／−０．１℃で維持した一定温度の水浴。一定温度を維持するために冷却能力（冷水または氷のパック）が必要な場合がある。粘度計チューブをマウントする位置近辺の温度をモニターするために、ＡＳＴＭ４５℃の温度計が、用いられると予想される。
【００５８】
（５）メスフラスコ、５０ｍＬ、クラスＡ。
（６）ビーカー、１０ｍＬ。
（７）ＡＳＴＭ４５Ｃ。温度計であって、較正済み、２５℃での測定に合わせた設計０．０５度きざみの目盛りを有する−ＶＷＲサイエンティフィック（ＶＷＲ  Ｓｃｉｅｎｔｉｆｉｃ）より入手可能、カタログ番号６１１１８−９２３、または、それに等価なもの。
【００５９】
（８）真空源−好ましくは、粘度計のクリーニングのための水流アスピレーター。
（９）フィルターまたはステンレス鋼製のスクリーン、約１００メッシュ。
ＲＳＶ測定に用いられる試薬：
（１）塩化アンモニウム、顆粒状。ＡＣＳ試薬グレード。
【００６０】
（２）溶媒（１Ｎの塩化アンモニウム）。５３．５＋／−０．１ｇのＮＨ４Ｃｌを１リットルのメスフラスコに添加し、蒸留水で所定体積に希釈し、混合する。
塩化アンモニウムのフロー測定：
塩化アンモニウムのフロー時間は、１日１回のポリマーのＲＶ測定がなされる時点で測定することとする。この値をＲＶ計算で用いることとする。
【００６１】
（１）粘度計を、立て向きに置いた２５℃の一定温度の槽にマウントし、少なくとも１５分間平衡化させる。この槽は２５＋／−０．１℃でなければならない。
（２）液体レベルがバルブ上の印「Ａ」の間に入るように、粘度計にチューブ「Ｌ」を介して塩化アンモニウム溶媒を充填する。粘度計を一定温度の槽に置き、正しい温度に到達させるために少なくとも５分間そのままにする。
【００６２】
（３）ウベローデ粘度計を、取り付けられた管類でビスコタイマーに連結する。ビスコタイマーのスイッチを入れ、稼働させる。
（４）少なくとも３回のフロー時間の測定を記録する。０．２秒以内で一致する３回の測定の平均を計算する。４回の測定後に一致に至らない場合、粘度計のチューブをクリーニングし、フローを再度３回測定する。
【００６３】
（５）次に粘度計をクリーニングし、乾燥させる。
ポリマーのフロー測定：
以下の手法が用いられる：
（１）ポリマーの総固形分含量を測定する。
【００６４】
（２）方程式１を用いて１．０００＋／−０．０２０ｇの固形分に必要なポリマーの量を計算する。
（３）５０ｍＬのメスフラスコに、工程２で計算される適切な量のサンプルを０．０００１ｇ未満を切り捨てて量って入れる。あるいは、サンプルを小さいビーカーに量って入れて、４または５倍の塩化アンモニウム溶液の洗浄液で５０ｍＬのメスフラスコに定量的に移す。
【００６５】
（４）フラスコに２０〜２５ｍＬの１Ｎの塩化アンモニウムを添加し、サンプルが完全に溶解するまで穏やかに回転させる。次に、印の４分の１インチ以内に塩化アンモニウム溶液を添加する。
【００６６】
（５）フラスコと内容物を２５℃の一定温度の槽に置き、少なくとも１５分間温度を平衡化させる。
（６）立て向きに置いた２５℃の一定温度の槽に粘度計をマウントし、少なくとも１５分間平衡化させる。この槽は、２５＋／−０．１℃でなければならない。
【００６７】
（７）印の体積まで、それより多くの溶媒でゆっくり継ぎ足し、最後に混合して完全に均一にする。これにより、２．０００＋／−０．０４０％の溶液が得られると予想される。ポリマー溶液の実際の濃度を０．００１ｇ／１００ｍＬ未満を切り捨てて計算する。
【００６８】
（８）２５℃でポリマー溶液を平衡させ、所定体積に調節した後、この溶液を１００メッシュのステンレス鋼スクリーン、または、それと同等の孔径のフィルターに通過させてろ過する。
【００６９】
（９）液体レベルがバルブ上の印「Ａ」の間に入るように、粘度計にチューブ「Ｌ」を介して充填する粘度計を一定温度の槽に置き、正しい温度に到達させるために少なくとも５分間そのままにする。
【００７０】
（１０）ウベローデ粘度計を、取り付けられた管類でビスコタイマーに連結する。ビスコタイマーのスイッチを入れ、稼働させる。
（１１）少なくとも３回のフロー時間を測定し、記録する。０．２秒以内で一致する３回の測定の平均を計算する。４回の測定後に一致に至らない場合、粘度計のチューブをクリーニングし、フローを再度フロー時間を測定する。それでも一致に至らない場合は、新しい溶液を準備する。
【００７１】
（１２）使用直後に粘度計をクリーニングする。
（１３）方程式３を用いてポリマーの相対粘度（Ｎｒｅｄ）を計算し、方程式４を用いて減少した粘度（Ｎｒｅｄ）を計算する。
【００７２】
計算：
１００／ＴＳ＝Ｗｓ    方程式（１）
式中：
ＴＳ＝ポリマーの総固形分（％）、
Ｗｓ＝１．０００＋／−０．０２０ｇの固形分に必要なサンプルの重量。
【００７３】
（Ｗｓ×ＴＳ）／５０＝Ｃｐ    方程式（２）
式中：
Ｗｓ＝ポリマーサンプルの実際の重量、
ＴＳ＝ポリマーの総固形分（％）、
５０＝希釈したポリマー溶液（ｍＬ）、
Ｃｐ＝ポリマーの溶液の濃度（ｇ／１００ｍＬ）。
【００７４】
ｔｓ／ｔ０＝Ｎｒｅｌ    方程式（３）
式中：
ｔｓ＝２５℃の２％サンプル溶液の平均フロー時間（秒）、
ｔ０＝２５℃の溶媒の平均フロー時間（秒）、
Ｎｒｅｌ＝相対粘度。
【００７５】
（Ｎｒｅｌ−１）／Ｃｐ＝ＲＳＶ    方程式（４）
式中：
Ｎｒｅｌ＝相対粘度、
Ｃｐ＝溶液１００ｍＬあたりのグラム（高分子固形分）で示されるポリマー溶液の濃度、
ＲＳＶ＝減少した比粘度。
注：この値は０．００１単位未満を切り捨てて算出される。
【００７６】
ＴＡＰＰＩ試験方法Ｔ４９４を用いて引張試験を行った。ＴＡＰＰＩ試験方法Ｔ８０７を用いてミューレン破裂強度を測定した。ＴＡＰＰＩ試験方法Ｔ８１８を用いてリングクラッシュを測定し、ＴＡＰＰＩ方法Ｔ５６９を用いてショット（Ｓｃｏｔｔ）結合を測定した。
【００７７】
以下の実施例は、本発明を説明するために示され、部およびパーセンテージは、特に他の指定がない限り重量に基づく。
【実施例】
【００７８】
実施例１
非熱硬化性の架橋ポリアミドアミンを二段階で製造した。
第一工程において、アジピン酸、トリエチレンテトラミン（ＴＥＴＡ）、および、ジエチレントリアミン（ＤＥＴＡ）の混合物を高温で低分子量のポリ（アミドアミン）に縮合し、固形分を３５％含む水溶液に希釈した（ＲＳＶ  ０．１７ｄＬ／ｇ）。
【００７９】
第二の工程において、このポリマーを化学量論未満の量のエピクロロヒドリンを用いて架橋し、非熱硬化性の樹脂を固形分を２４％含む水溶液として得た（ＲＳＶ  ０．３９ｄＬ／ｇ）（樹脂Ａ１）。
【００８０】
モデル製紙機で、再分散させた市販の中性再生段ボール原紙完成紙料を、伝導率を２０００マイクロジーメンス／センチメートルに制御し、ｐＨ７で用いて、１１５ｇ／ｍ２の紙を作製した。樹脂Ａ１を様々な添加レベルで完成紙料に添加した。乾燥させた紙の特性を、未処理コントロールと比較した。乾燥引張強度（ＭＤ、および、ＣＤ）、リングクラッシュ耐性（ＭＤ、および、ＣＤ）、および、ミューレン破裂強度などの特性を調査した。
【００８１】
表１に、この実施例の結果を示す。ＭＤおよびＣＤ方向で決定された特性は、それらの相乗平均（または、乾燥引張強度に対する裂断長）として示す。表に、抄紙機のウェットエンドに様々な追加レベルの樹脂Ａ１を用いて製造された紙の乾燥強度特性を示す。
【００８２】
【表１】
2009500541.tif 000002
【００８３】
表１から、樹脂Ａ１は、商業的に有用な添加レベルで乾燥強度の改善を提供することが示される。
実施例２
実施例１の方法と同様にして、非熱硬化性の架橋ポリアミドアミン樹脂を二段階で製造した。
【００８４】
第一工程において、アジピン酸、トリエチレンテトラミン（ＴＥＴＡ）、および、ジエチレントリアミン（ＤＥＴＡ）の混合物を高温で低分子量のポリ（アミドアミン）に縮合し、固形分を３５％含む水溶液に希釈した（ＲＳＶ  ０．１７ｄＬ／ｇ）。
【００８５】
第二の工程において、このポリマーを化学量論未満の量のエピクロロヒドリンを用いて架橋し、固形分を２５％含む水溶液として非熱硬化性の架橋ポリアミドアミン樹脂を得た（ＲＳＶ  ０．３９ｄＬ／ｇ）（樹脂Ａ２）。
【００８６】
類似の方法で、ＤＥＴＡと、ＴＥＰＡ（テトラエチレンペンタミン）およびＤＥＴＡの混合物との使用に基づいて、架橋後にそれぞれ樹脂Ｂが１５％の固形分、および、樹脂Ｃが２４．１％の固形分を示すように樹脂を作製した。
【００８７】
モデル製紙機で、再分散させた市販の中性再生段ボール原紙完成紙料を、伝導率を２０００マイクロジーメンス／センチメートルに制御し、ｐＨ７で用いて、１１５ｇ／ｍ２の紙を作製した。樹脂Ａ２、ＢおよびＣを様々な添加レベルで添加し、乾燥させた紙の特性を、未処理コントロールと比較した。乾燥引張強度（ＭＤおよびＣＤ）、リングクラッシュ耐性（ＭＤおよびＣＤ）、および、ミューレン破裂強度、湿潤引張強度、および、スコット内部結合などの特性を調査した。
【００８８】
表２において、この調査の結果は、０．１０、０．１５および０．２０％での結果を平均することによって得られた０．１５％の供与量レベルで示す。ＭＤおよびＣＤ方向で決定された特性は、それらの相乗平均（または、乾燥引張強度に対する裂断長）として示す。
【００８９】
【表２】
2009500541.tif 000003
【００９０】
明らかに、樹脂Ａ、ＢおよびＣは、商業的に有用な添加レベルで未処理コントロールを超える乾燥強度の改善を提供した。
本明細書で示された実施例は、本発明の特定の実施態様のいくつかを説明するために示されたものであって、本発明を限定するものと解釈することは目的としない。添付の請求項の範囲から逸脱することなく、本発明の様々な変更および改変をなすことが可能である。
【手続補正書】
【提出日】平成20年3月12日(2008.3.12)
【手続補正１】
【補正対象書類名】特許請求の範囲
【補正対象項目名】全文
【補正方法】変更
【補正の内容】
【特許請求の範囲】
【請求項１】
乾燥強度を有する紙の製造方法であって、以下の工程、
（ａ）セルロース繊維の水性懸濁液を形成する工程；
（ｂ）該セルロース繊維の水性懸濁液に、非熱硬化性の架橋ポリアミドアミン−エピハロヒドリン樹脂を添加する工程；および、
（ｃ）該セルロース繊維の水性懸濁液をシート化し、乾燥させて、紙を形成する工程、
を含み、
ここで、該非熱硬化性の架橋ポリアミドアミン−エピハロヒドリン樹脂は、ポリアミドアミンとエピハロヒドリンとの反応生成物を含み、および、
ここで、エピハロヒドリンとアミンとは、モル基準で０．１０：１未満の比率であり、および、
ここで、ポリアミドアミンは、エピハロヒドリンとの反応の前において、その比粘度の減少（ＲＳＶ）によって測定された０．１３ｄＬ／ｇより大きい分子量を有する、上記方法。
【請求項２】
前記ポリアミドアミンが、少なくとも２個の第一級アミン基、さらに、少なくとも１個の第二級アミン基、および／または、少なくとも１個の第三級アミン基を有するポリアルキレンポリアミンを含む、請求項１に記載の方法。
【請求項３】
前記ポリアルキレンポリアミンが、２個の第一級アミン基、さらに、少なくとも１個の第二級アミン基、および／または、少なくとも１個の第三級アミン基を有する、請求項２に記載の方法。
【請求項４】
前記ポリアミドアミンが、ジエチレントリアミン（ＤＥＴＡ）、トリエチレンテトラミン（ＴＥＴＡ）、テトラエチレンペンタミン（ＴＥＰＡ）、イミノビスプロピルアミン（ＩＢＰＡ）、Ｎ−メチル−ビス−（アミノプロピル）アミン（ＭＢＡＰＡ）、ビス−ヘキサメチレントリアミン（ＢＨＭＴ）、および、それらの混合物からなる群より選択される、請求項２に記載の方法。
【請求項５】
前記ポリアミドアミンが、ジエチレントリアミン（ＤＥＴＡ）である、請求項２に記載の方法。
【請求項６】
前記ポリアミドアミンが、ジエチレントリアミン（ＤＥＴＡ）、および、トリエチレンテトラミン（ＴＥＴＡ）の混合物を含む、請求項２に記載の方法。
【請求項７】
前記ポリアミドアミンが、ジエチレントリアミン（ＤＥＴＡ）、および、テトラエチレンペンタミン（ＴＥＰＡ）の混合物を含む、請求項２に記載の方法。
【請求項８】
前記エピハロヒドリンが、エピクロロヒドリン、エピブロモヒドリン、エピヨードヒドリン、エピフルオロヒドリン、および、アルキルで置換されたエピハロヒドリンからなる群より選択される、請求項１に記載の方法。
【請求項９】
前記エピハロヒドリンが、エピクロロヒドリンである、請求項１に記載の方法。
【請求項１０】
前記ポリアミドアミンが、前記エピハロヒドリンとの反応の前において、その比粘度の減少（ＲＳＶ）によって測定された０．１３ｄＬ／ｇより大きいが０．１９ｄＬ／ｇ未満の分子量を有する、請求項１に記載の方法。
【請求項１１】
前記ポリアミドアミンが、前記エピハロヒドリンとの反応の前において、その比粘度の減少（ＲＳＶ）によって測定された０．１５ｄＬ／ｇより大きいが０．１８ｄＬ／ｇ未満の分子量を有する、請求項８に記載の方法。
【請求項１２】
前記エピハロヒドリンとアミンとが、モル基準で約０．０１：１以上、０．１０：１未満の範囲の比率である、請求項１に記載の方法。
【請求項１３】
前記エピハロヒドリンとアミンとが、モル基準で約０．０３：１〜約０．０８：１の範囲の比率である、請求項１１に記載の方法。
【請求項１４】
前記エピハロヒドリンとアミンとが、モル基準で約０．０５：１〜約０．０７：１の範囲の比率である、請求項１２に記載の方法。
【請求項１５】
前記エピハロヒドリンとアミンとが、モル基準で約０．０５：１〜約０．０７：１の範囲の比率であり、ここで、前記エピハロヒドリンは、エピクロロヒドリンである、請求項６に記載の方法。
【請求項１６】
前記非熱硬化性の架橋ポリアミドアミン−エピハロヒドリン樹脂が、前記セルロース繊維の水性懸濁液に、セルロース繊維の乾燥重量の約０．１〜２％に基づく量で添加される、請求項１〜１５のいずれか一項に記載の方法。
【請求項１７】
前記非熱硬化性の架橋ポリアミドアミン−エピハロヒドリン樹脂が、前記セルロース繊維の水性懸濁液に、セルロース繊維の乾燥重量の約０．１５％に基づく量で添加される、請求項１６に記載の方法。
【請求項１８】
請求項１〜１７のいずれか一項に記載の方法によって製造された紙。
【国際調査報告】
2009500541.tif 000004
2009500541.tif 000005
2009500541.tif 000006